(57)【要約】【課題】エレクトロクロミック装置に使用される有機ラジカル化合物（4-Phosphonooxy-TEMPO）の製造方法及びこれを用いたエレクトロクロミック装置を提供すること。【解決手段】4-Hydroxy-TEMPOを塩基性化合物の存在下で有機溶媒中で塩化ホスホリル又は臭化ホスホリルと反応させた後、水と反応させて、4-Phosphonooxy-TEMPOを合成する。エレクトロクロミック装置１０は、第１の支持基板１、第１の透明電極２、第１の多孔質電極４を含む表示電極構造体１１と、第２の支持基板６、第２の透明電極７、第２の多孔質電極８を含む対向電極構造体１２と、両構造体によって挟持された電解質層５とを具備し、エレクトロクロミック化合物３が第１の多孔質電極４に担持され、4-Phosphonooxy-TEMPO（１３）が第２の多孔質電極８に担持され、第１及び第２の透明電極の間に印加する電圧の制御によって、エレクトロクロミック化合物による可逆的な発消色を行う。【選択図】図１
2009042466.tif 000002
【特許請求の範囲】
【請求項１】
式（１）によって表される4-Hydroxy-TEMPO又はその環を構成する炭素原子に結合する水素原子が他の原子又は原子団によって置換された誘導体を、塩基性化合物の存在下において有機溶媒中で塩化ホスホリル又は臭化ホスホリルと反応させた後、水と反応させることによって、式（２）によって表される4-Phosphonooxy-TEMPO、又はその環を構成する炭素原子に結合する水素原子が他の原子又は原子団によって置換された誘導体からなる有機ラジカル化合物の製造方法。
【化１】
2009042466.tif 000017
…（１）
【化２】
2009042466.tif 000018
…（２）
【請求項２】
前記塩基性化合物がトリエチルアミンである、請求項１に記載の有機ラジカル化合物の製造方法。
【請求項３】
前記有機溶媒として、前記塩基性化合物の塩酸塩又は臭化水素酸塩をほとんど溶解しない溶媒が使用される、請求項１に記載の有機ラジカル化合物の製造方法。
【請求項４】
第１の支持基板、この第１の支持基板上に形成された第１の透明電極、及び、この第１の透明電極上に形成された第１の金属酸化物多孔質電極を含む表示電極構造体と、第２の支持基板、この第２の支持基板上に形成された第２の透明電極、及び、この第２の透明電極上に形成された第２の金属酸化物多孔質電極を含む対向電極構造体と、前記表示電極構造体及び前記対向電極構造体によって挟持された電解質層とを具備し、前記第１の透明電極と前記第２の透明電極とが対向するように配置され、エレクトロクロミック化合物が前記第１の金属酸化物多孔質電極に担持され、前記第１の透明電極と前記第２の透明電極の間に印加する電圧の制御によって、前記エレクトロクロミック化合物による可逆的な発消色を行うエレクトロクロミック装置に使用され、前記第２の金属酸化物多孔質電極に担持される、請求項１に記載の有機ラジカル化合物の製造方法。
【発明の詳細な説明】
【技術分野】
【０００１】
本発明は、発色効率、応答速度、表示色純度に優れたエレクトロクロミック装置に有用な有機ラジカル化合物の製造方法に関し、特に、4-Phosphonooxy-TEMPO又はその誘導体からなる有機ラジカル化合物の製造方法に関する。
【背景技術】
【０００２】
近年、明るく色純度に優れ、且つ、省消費電力で、フルカラー表示への応用が容易な表示色素材料やこれを用いた表示素子への要望が高まってきている。従来、ＣＲＴ（Cathode Ray Tube）、ＰＤＰ（Plasma Display Panel）、ＥＬＤ（Electroluminescence Display）ＶＦＤ（Vacuum Fluorescent Display）、ＦＥＤ（Field Emission Display）、ＬＥＤ（Light Emitting Diode）等の発光型素子、ＤＭＤ（Digital Micromirror Display）、ＬＣＤ（Liquid Crystal Display）、ＥＣＤ（Electrochromic Display）、ＥＰＤ（Electrophoresis Display）等の非発光型素子に関する多くの技術の提案がなされている。
【０００３】
しかし、従来公知の各種発光型素子を用いた表示デバイスは、ユーザーが発光を直視する形式で使用するものであるため、長時間閲覧すると視覚的な疲労を引き起こすという問題があった。
【０００４】
特に、ＬＣＤは、非発光型素子の中でも需要が拡大している技術であり、大型、小型の、様々なディスプレイ用途に用いられているが、ＬＣＤは視野角が狭く、見やすさの観点からは改善すべき課題を有している。また、ＬＣＤを使用している携帯電話等のモバイル機器は、屋外で使用される場合が多く、太陽光下では、表示光が相殺されて視認性が悪化するという問題もあった。
【０００５】
非発光型素子のうち反射型表示素子に関しては、電子ペーパーの需要向上により、従来から様々な技術の提案がなされている。例えば、反射型ＬＣＤや電気泳動方式の表示デバイスが挙げられる。
【０００６】
反射型ＬＣＤとしては、二色性色素を用いたＧ−Ｈ型液晶方式や、コレステリック液晶等が知られている。これらの方式は、従来の透過型ＬＣＤと比較して、バックライトを使用しないため、省消費電力という利点を有しているが、視野角依存性があり、また光反射効率も低いため、必然的に画面が暗くなってしまうという問題がある。
【０００７】
他方、電気泳動方式の表示デバイスは、溶媒中に分散された電荷を帯びた粒子が、電界によって移動する現象を利用した方式であり、省消費電力で、視野角依存性がないという利点を有しているが、フルカラー化を行う場合には、カラーフィルターを利用する並置混合法を適用する必要があるため、反射率が低下し、必然的に画面が暗くなってしまうという問題がある。
【０００８】
また、近年においては、自動車の調光ミラーや時計等に、エレクトロクロミック（以下、ＥＣと略記する。）素子を用いたものが提案されている。このＥＣ素子は、偏光板等が不要であり、視野角依存性が無く、発色型で視認性に優れ、構造が簡易で且つ大型化も容易で、更には材料の選択によって多様な色調の表示が可能であるという利点を有している。
【０００９】
具体的なＥＣ素子を用いた表示装置の例としては、１対の透明電極の少なくとも一方に半導体ナノ多孔質層を設け、この半導体ナノ多孔質層にＥＣ色素を担持させた構成の表示装置が提案されている（例えば、後記する特許文献１、２、非特許文献１、２を参照。）。これらの表示装置は、開回路を構成して電極間の電子の移動を遮断し酸化還元状態を保持するだけで表示状態を静止できるので、表示画像を維持するための電力が不要であり、消費電力が極めて低いという点で優れている。
【００１０】
イエロー、シアン、マゼンタの各ＥＣ色素をそれぞれ担持させた構造単位を積層させた構成を有し、フルカラー表示を行うことができるＥＣ表示素子は周知である（例えば、後記する特許文献３、４、５を参照。）。
【００１１】
後記する特許文献１、２、非特許文献１には、フェノチアジン誘導体を担持させた金属酸化物半導体多孔質電極を設けた構成が記載されており、後記する非特許文献２には、対向電極として、透明電極上にアンチモンドープの酸化錫（ＡＴＯ）多孔質電極を設けた構成が記載されている。
【００１２】
後記する非特許文献３には、有機ラジカル化合物4-Phosphonooxy-TEMPOの合成に関する記載がある。
【００１３】
【特許文献１】特開２００３−２４８２４２号公報（段落０００８、段落００２５、図１、図２）
【特許文献２】特開２００３−２７０６７０号公報（段落０００８、段落００３１、図１〜図４）
【特許文献３】特開２００７−１０９７５号公報（段落００２８、段落００４６）
【特許文献４】特開２００７−４１２５９号公報（段落００１１〜００１２、段落０１４８、図１〜図４）
【特許文献５】特開２００７−１２１７１４号公報（段落００７１〜００８８）
【非特許文献１】H. Petterson et al, “Direct-driven electrochromic displays based on nanocrystalline electrodes”, Displays, 25（2004）223-230（Abstract, 2. Device components）
【非特許文献２】D. Cummins, et al,“Ultrafast Electrochromic Windows Based on Redox-Chomophore Modified Nanostructured Semiconducting and Conducting Films”, J. Phys. Chem. B, 104（2000）11449-11459（Abstract, Experimental Sections）
【非特許文献３】Weiner, Henry,“Interaction of a spin-labeled analog of nicotinamide adenine dinucleotide with alcohol dehydrogenase.  I.  Synthesis, kinetics, and electron paramagnetic resonance studies.”, Biochemistry, 8(2),(1969)526-533（Experimental section, Figure 1）
【発明の開示】
【発明が解決しようとする課題】
【００１４】
非特許文献２に記載の表示装置の対向電極を構成するアンチモンドープの酸化錫（ＡＴＯ）は、濃い灰色に着色している材料であり、カラー表示を行うための電極材料としては好適な材料ではなかった。
【００１５】
また、特許文献１、２、非特許文献１に記載の表示装置の対向電極を構成する金属酸化物半導体多孔質電極に担持させたフェノチアジン誘導体は、酸化反応により赤色発色する性質を有するものであるため、表示電極側でＥＣ色素による目的とする発色表示を妨げてしまうという欠点を有していた。特に、透明な表示デバイスを得ようとする場合や、明瞭なフルカラー画像表示を行うことを目的として、シアン（Ｃ）、マゼンタ（Ｍ）、イエロー（Ｙ）の３層の発色層を積層させた構成のデバイスを構築する場合には、対向電極は、無色透明の材料により構成されており、且つ、対向電極に担持させた材料が、酸化・還元反応により色相変化を生じないものとすることが理想的である。
【００１６】
このようなエレクトロクロミック表示装置では、対向電極をプラスにチャージ（酸化）させることが要求され、即ち、対向電極は蓄電能力が必要となり、蓄電能力がある対向電極を実現するために、（１）多孔質電極として蓄電能力のあるＡＴＯ（アンチモンドープ酸化錫）電極を使用する方法、（２）蓄電能力をもたない多孔質電極に、酸化可能（蓄電可能）な有機物を担持（吸着）させる方法が考えられるが、方法（１）では、上述のように、ＡＴＯは、濃い灰色に着色している材料であり常時着色があり、表示品質を落とすという欠点があり、方法（２）では、電圧印加時に上記有機物の酸化によって生じる発色があり、表示品質を落とすという欠点がある。
【００１７】
本発明者は、上述した従来公知の表示装置の問題点に鑑みて、特に、対向電極側の構成について検討を行い、ほぼ無色の多孔質金属酸化物半導体電極に、有機ラジカル化合物である4-Phosphonooxy-TEMPOを担持させることによって、ほぼ無色透明であり、且つ、酸化・還元反応によっても色相変化が生じることのない対向電極構造体を構成することができることを見出した。しかし、有機ラジカル化合物4-Phosphonooxy-TEMPOは、非特許文献３に記載されているように、合成に関しては、カラム精製処理等を含む複数の段階を要するために、工業的に安価に入手することが困難であった。
【００１８】
本発明は、上述したような課題を解決するためになされたものであって、その目的は、エレクトロクロミック装置の対向電極構造体に好適に使用することができる4-Phosphonooxy-TEMPO又はその誘導体からなる有機ラジカル化合物の安価な製造方法を提供することにある
【課題を解決するための手段】
【００１９】
即ち、本発明は、式（１）によって表される4-Hydroxy-TEMPO又はその環を構成する炭素原子に結合する水素原子が他の原子又は原子団によって置換された誘導体を、塩基性化合物の存在下において有機溶媒中で塩化ホスホリル又は臭化ホスホリルと反応させた後、水と反応させることによって、式（２）によって表される4-Phosphonooxy-TEMPO、又はその環を構成する炭素原子に結合する水素原子が他の原子又は原子団によって置換された誘導体からなる有機ラジカル化合物の製造方法に係るものである。
【００２０】
【化１】
2009042466.tif 000003
…（１）
【００２１】
【化２】
2009042466.tif 000004
…（２）
【発明の効果】
【００２２】
本発明の有機ラジカル化合物の製造方法によれば、上記式（１）によって表される4-Hydroxy-TEMPO、又はその環を構成する炭素原子に結合する水素原子が他の原子又は原子団によって置換された誘導体を、塩基性化合物の存在下において有機溶媒中で塩化ホスホリル又は臭化ホスホリルと反応させた後、水と反応させることによって、上記式（２）によって表される4-Phosphonooxy-TEMPO又はその環を構成する炭素原子に結合する水素原子が他の原子又は原子団によって置換された誘導体からなる有機ラジカル化合物を合成するので、カラム精製処理を含まず少ない反応工程によって合成することができるので、安価に合成することができる。本発明の有機ラジカル化合物は、エレクトロクロミック装置の対向電極構造体に好適に使用することができ、ほぼ無色の多孔質金属酸化物半導体電極に、有機ラジカル化合物を担持させることによって、ほぼ無色透明であり、且つ、酸化・還元反応によっても色相変化が生じることのない対向電極構造体を構成することができる。
【発明を実施するための最良の形態】
【００２３】
本発明の有機ラジカル化合物の製造方法では、前記塩基性化合物がトリエチルアミンである構成）とするのがよい。この構成によれば、前記塩基性化合物を加えることによって、本発明の有機ラジカル化合物の合成反応において生成する酸（ＨＸ（Ｘ＝Ｃｌ又はＢｒ））を、沈殿する塩（塩酸塩又は臭化水素酸塩）として系外に排出することによって、反応を促進させることができる。特に、トリエチルアミンは、酸（ＨＸ（Ｘ＝Ｃｌ又はＢｒ））と塩を作って、反応液中で沈殿して系外に排出され、トリエチルアミンが反応に消費されず系内に残った場合でも、減圧によって除去することができ、純度の高い目的物を得ることができる。
【００２４】
また、前記有機溶媒として、前記塩基性化合物の塩酸塩又は臭化水素酸塩をほとんど溶解しない溶媒が使用される構成とするのがよい。4-Phosphonooxy-TEMPOの生成過程中で生じる前記塩基性化合物の塩酸塩又は臭化水素酸塩をほとんど溶解しない有機溶媒を使用するので、前記塩酸塩又は臭化水素酸塩をろ過によって除去することができ、4-Phosphonooxy-TEMPOの精製を容易に行うことができ、純度の高い目的物を得ることができる。
【００２５】
また、本発明によって製造される有機ラジカル化合は、物第１の支持基板、この第１の支持基板上に形成された第１の透明電極、及び、この第１の透明電極上に形成された第１の金属酸化物多孔質電極を含む表示電極構造体と、第２の支持基板、この第２の支持基板上に形成された第２の透明電極、及び、この第２の透明電極上に形成された第２の金属酸化物多孔質電極を含む対向電極構造体と、前記表示電極構造体及び前記対向電極構造体によって挟持された電解質層とを具備し、前記第１の透明電極と前記第２の透明電極とが対向するように配置され、エレクトロクロミック化合物が前記第１の金属酸化物多孔質電極に担持され、前記第１の透明電極と前記第２の透明電極の間に印加する電圧の制御によって、前記エレクトロクロミック化合物による可逆的な発消色を行うエレクトロクロミック装置に使用されるものであって、前記第２の金属酸化物多孔質電極に担持される構成とするのがよい。この構成によって、ほぼ無色の前記第２の金属酸化物多孔質電極に、有機ラジカル化合物を担持させることによって、無色透明であり、且つ、酸化・還元反応によっても色相変化が生じない、対向電極構造体を提供することができる。この対向電極構造体を用いたエレクトロクロミック装置は、実用上の耐久性に優れ、明瞭な発消色を多数回繰り返し安定して表示することができる。本発明による有機ラジカル化合物はフルカラー画像の形成に有用であり、耐久性を有し、応答速度、発色効率に優れ、色純度が高く、多数回繰り返し安定にエレクトロクロミック化合物による可逆的な発消色表示を行うことができ、精密な画像制御が可能なエレクトロクロミック装置を提供することができる。
【００２６】
本発明のエレクトロクロミック装置について、図を参照して具体的に説明する。但し、本発明は、以下の例に限定されるものではなく、従来公知の構成を適宜付加することができ、本発明の要旨を何ら逸脱しないものとする。
【００２７】
実施の形態
本実施の形態による、上記式（２）によって表される4-Phosphonooxy-TEMPO（Ｃ9Ｈ19ＮＯ3Ｐ、（（４−（ホスホノオキシ）−２，２，６，６−テトラメチルピペリジノ)オキシ)ラヂカル）は有機ラジカル化合物であり、透明なエレクトロクロミックパネルを作製するために有用な化合物である。しかし、従来、この4-Phosphonooxy-TEMPOは、高価であり、工業的に安価に入手困難であった。
【００２８】
本実施の形態による4-Phosphonooxy-TEMPOの製造方法では、上記式（１）によって表される4-Hydroxy-TEMPO（Ｃ9Ｈ18ＮＯ2、（（４−ヒドロキシ−２，２，６，６−テトラメチル−１−ピペリジ二ル)オキシ)ラヂカル）を、塩基性化合物の存在下において有機溶媒中で塩化ホスホリル又は臭化ホスホリルと反応させた後、水と反応させることによって、4-Phosphonooxy-TEMPOを合成することができる。従って、非特許文献３に記載の方法に比較して、反応ステップ数が少なく、容易に製造することが可能な方法であり、カラム精製が必要ない点からも製造時間、費用が節約でき、4-Phosphonooxy-TEMPOを安価に入手することができる。
【００２９】
本実施の形態による4-Phosphonooxy-TEMPOの製造方法による収率は４０％〜５０％と高く、安価に、効率よく、合成をすることができる。なお、4-Phosphonooxy-TEMPOの化学量上の理論収率は１００％である。
【００３０】
本実施の形態によるエレクトロクロミック装置は、支持基板上に少なくとも、透明電極、エレクトロクロミック化合物が担持された金属酸化物多孔質電極が形成されている表示電極構造体と、支持基板上に少なくとも、透明電極、上記式（２）によって表される4-Phosphonooxy-TEMPOが担持された金属酸化物多孔質電極が形成されている対向電極構造体とを有し、表示電極構造体と対向電極構造体とが、透明電極同士が対向するように、電解質層を挟持して配置されている。
【００３１】
本発明によれば、明瞭な発消色を多数回繰り返し安定して表示することが可能な、フルカラー画像形成に寄与し得る有機ラジカル化合物（4-Phosphonooxy-TEMPO）を使用したことにより、応答速度、発色効率に優れ、色純度が高く、精密な画像制御が可能なエレクトロクロミック装置を得ることができた。
【００３２】
また、本発明によれば、エレクトロクロミック化合物による多数回の発消色動作の後において、可視吸収スペクトル形状は発消色の動作前の初期状態のスペクトル形状とほぼ同じであり変化を生じることがなく、発色状態が多数回の発消色によって変化して不安定になることがなく、また、発色濃度の低下もなく、多数回の発消色の動作の繰り返しに対して耐久性を有するので、多数回繰り返して発消色動作を行った場合にも、鮮明な発消色を可逆的に行うことができ、極めて安定な発色の画像表示を行うエレクトロクロミック装置を実現することができる。また、精密な画像制御によってフルカラー画像表示を行うエレクトロクロミック装置の場合にも、フルカラー化に寄与し得る有機エレクトロミック色素の発消色によって、フルカラー表示として要求される発色を多数回繰り返しても、明瞭な色表示を安定して行うことができる。
【００３３】
図１は、本発明の実施の形態による、エレクトロクロミック装置の一例の概略構成を説明する断面図である。
【００３４】
図１に示すエレクトロクロミック装置１０は、（ａ）第１の支持基板（支持基板１）、この第１の支持基板上に形成された第１の透明電極（透明電極２）、及び、この第１の透明電極上に形成された第１の金属酸化物多孔質電極（多孔質電極４）を含む表示電極構造体１１と、（ｂ）第２の支持基板（支持基板６）、この第２の支持基板上に形成された第２の透明電極（透明電極７）、及び、この第２の透明電極上に形成された第２の金属酸化物多孔質電極（多孔質電極８）を含む対向電極構造体１２と、（ｃ）表示電極構造体１１及び対向電極構造体１２によって挟持された電解質層５を具備し、第１の透明電極（透明電極２）と第２の透明電極（透明電極７）とが電解質層５を介して対向するように配置され、エレクトロクロミック化合物（有機ＥＣ色素）３が第１の金属酸化物多孔質電極（多孔質電極４）に担持され、上記式（２）によって表される4-Phosphonooxy-TEMPO（有機ラジカル化合物１３）が第２の金属酸化物多孔質電極（多孔質電極８）に担持され、第１の透明電極（透明電極２）と第２の透明電極（透明電極７）の間に印加する電圧の制御によって、エレクトロクロミック化合物３による可逆的な発消色を行うことができる。
【００３５】
図１において、第１の金属酸化物多孔質電極（透明電極２）に担持されるエレクトロクロミック化合物３は、例えば、シアン、イエロー、マゼンタの何れかとすることができる。
【００３６】
有機ラジカル化合物１３は、対向電極構造体１２において、表示電極構造体１１における有機ＥＣ色素３の発色時における状態と逆の電荷にチャージする機能を有し、酸化・還元反応により着色しないものを使用する。
【００３７】
なお、図１においては、対向する透明電極２、７の何れにも多孔質電極４、８が形成されているが、本発明はこの構成に限定されず、必要に応じて一方の電極にのみ多孔質電極を形成させ、この多孔質電極にエレクトロクロミック化合物３を担持させた構成としてもよい。なお、式（１）によって表される4-Hydroxy-TEMPOに変えてその環（Ｃ5Ｎ環）を構成するＣ（炭素）原子に結合する水素原子が他の原子又は原子団によって置換された4-Phosphonooxy-TEMPO誘導体を使用することもできる。以下、構成要素について順次説明する。
【００３８】
＜支持基板＞
支持基板１、６は、耐熱性に優れ、且つ、平面方向の寸法安定性の高い材料が好適であり、具体的には、ガラス材料、透明性樹脂が適用できるが、これに限定されるものではない。
【００３９】
透明性樹脂を適用する場合には、例えば、ポリエチレンテレフタレート（ＰＥＴ）、ポリエチレンナフタレート（ＰＥＮ）、ポリアミド（ＰＡ）、ポリサルフォン（ＰＳ）、ポリエーテルサルフォン（ＰＥＳ）、ポリエーテルエーテルケトン（ＰＥＥＫ）、ポリフェニレンサルファイド（ＰＰＳ）、ポリカーボネート（ＰＣ）、ポリイミド（ＰＩ）、ポリメチルメタクリレート（ＰＭＭＡ）、ポリスチレン等の高分子材料が挙げられ、これらの何れかによるプラスチック基板を使用することができる。
【００４０】
＜透明電極＞
透明電極２、７は、所定の透明基板上に透明電極層が積層されたものとする。透明電極２、７を構成する電極材料としては、例えば、Ｉｎ2Ｏ3とＳｎＯ2との混合物、いわゆるＩＴＯ膜（スズ−ドープ酸化インジウム膜）や、ＳｎＯ2又はＩｎ2Ｏ3をコーティングした膜等が挙げられる。また、上記ＩＴＯ膜や、ＳｎＯ2 又はＩｎ2Ｏ3をコーティングした膜にＳｎ、Ｓｂ、Ｆ等をドーピングしても良く、フッ素−ドープ酸スズ膜はＦＴＯ膜と呼ばれている。その他、ＭｇＯやＺｎＯ等も適用できる。ＺｎＯにＡｌをドープしたＡＺＯ膜、ＺｎＯにガリウム（Ｇａ）をドープしたＧＺＯ膜、ＺｎＯにインジウム（Ｉｎ）をドープしたもの等も適用することができる。
【００４１】
＜多孔質電極＞
多孔質電極４、８は、後述するエレクトロクロミック化合物、有機ラジカル化合物の高い担持機能を確保するために、表面積が大きい材料により構成することが好適である。例えば、表面及び内部に微細孔を有した多孔質形状、ロット形状、ワイヤ形状、メソポーラス形状、集合粒子状等となっているものが挙げられる。
【００４２】
多孔質電極４、８の材料としては、例えば、金属、真性半導体、有機半導体、カーボン等が適用できるが、酸化物半導体、複合酸化物半導体等が光の透過率が高く好適である。
【００４３】
金属酸化物としては、例えば、ＴｉＯ2、ＳｎＯ2、ＳｒＴｉＯ3、ＷＯ3、ＺｎＯ、Ｔａ2Ｏ5、Ｎｂ2Ｏ5、Ｉｎ2Ｏ3、ＢａＴｉＯ３、ＳｒＴｉＯ３、ＳｎＯ2−ＺｎＯ、Ｎｂ2Ｏ5−ＳｒＴｉＯ3、Ｎｂ2Ｏ5−Ｔａ2Ｏ5、Ｎｂ2Ｏ5−ＺｒＯ2、Ｎｂ2Ｏ5−ＴｉＯ2、Ｔｉ−ＳｎＯ2、Ｚｒ−ＳｎＯ2、Ｓｂ−ＳｎＯ2、Ｂｉ−ＳｎＯ2、ＩＴＯ等が挙げられ、特に、ＴｉＯ2、ＺｎＯ、ＳｎＯ2、ＳｂドープＳｎＯ2（ＡＴＯ）、ＩＴＯ、ＮｂドープＴｉＯ2、ＡｌドープＺｎＯ2（ＡＺＯ）、ＰドープＳｎＯ２（ＰＴＯ）、ＧａドープＺｎＯ（ＧＺＯ）が好適である。
【００４４】
＜有機ラジカル化合物＞
多孔質電極８については、電極の蓄電容量を向上させるために、多孔質電極上に有機ラジカル化合物を担持させる。有機ラジカル化合物としては、上記式（２）によって表される4-Phosphonooxy-TEMPOを用いる。
【００４５】
図２は、本発明の実施の形態による、有機ラジカル化合物である4-Phosphonooxy-TEMPOの製造工程を説明する図である。
【００４６】
以下、有機ラジカル、4-Phosphonooxy-TEMPOの製造方法について説明する。4-Phosphonooxy-TEMPO（図２中に式（２−４）で示す。）は、4-Hydroxy-TEMPO（図２中に示す式（２−１）によって示す。）を、塩基性化合物存在下において、有機溶媒中で、塩化ホスホリル又は臭化ホスホリル（図２中に示す式（２−２）で示す。）と反応させて生成する、図２中に式（２−３）によって表される化合物を、水と反応させることによって、得ることができる。
【００４７】
塩基性化合物としては、アミン系、ピリジン系、ピペリジン系等の塩基性化合物が使用できる。特に、トリエチルアミン、ピリジン、ピペリジン等が好ましく、更に、トリエチルアミンがより好ましい。トリエチルアミンの使用量は、4-Hydroxy-TEMPOに１モル対して、０．５〜５倍モルが好ましく、特に、１〜３倍モルが好ましく、少なすぎると反応が進行せず、また多すぎると、後で行う4-Phosphonooxy-TEMPOの精製が困難となる。
【００４８】
図２中に示す合成反応では、生成する酸（ＨＸ（Ｘ＝Ｃｌ又はＢｒ））は塩基性化合物、例えば、トリメチルアミンと反応して、沈殿する塩（塩酸塩又は臭化水素酸塩）を生じるため、図２中に式（２−３）によって表される化合物を生成する反応が促進され、反応に寄与しないトリエチルアミンが残存する場合には、これを減圧操作によって除去することができ、純度の高い目的物を得ることができる。
【００４９】
反応溶媒としては、塩化ホスホリル又は臭化ホスホリルに対して不活性で、原料である4-Hydroxy-TEMPOを溶解する有機溶媒を用いることができる。ジエチルエチルエーテル、ジイソプロピルエーテル、ＴＨＦ、ジオキサン、クロロホルム、ジクロロメタン、ベンゼン等が用いられ、特に、反応中に生成する塩基性化合物と塩酸又は臭化水素酸塩を溶解しない溶媒を用いると、この塩酸又は臭化水素酸塩をろ過によって除去することができるため、後で行う4-Phosphonooxy-TEMPOの精製が容易となって好ましい。
【００５０】
塩化ホスホリル又は臭化ホスホリルの4-Hydroxy-TEMPOに対するモル比は１．０〜３．０倍モルが好ましく、特に、１．０〜１．５倍モルが好ましい。このモル比が少ないと、２量体が生成し、逆にこのモル比が多すぎると、後で行う4-Phosphonooxy-TEMPOの精製が困難になってしまい好ましくない。
【００５１】
4-Hydroxy-TEMPOと塩化ホスホリル又は臭化ホスホリルとの反応は、アルゴンや窒素等、乾燥雰囲気下で行うのが好ましく、氷温等でゆっくり出発原料を混合し、その後氷温〜室温で数時間から数日の間、反応させる。
【００５２】
その後、生成した塩をろ取し（「ろ取の操作」＝ろ過（濾過）して固形物を得る操作）、ろ液に過剰な水を加え強く撹拌しながら、数十分から数時間反応させる。この反応液を水と有機溶媒で分液し、水層を有機溶媒で洗い乾燥させた後、メタノール、エタノール、アセトン等で再結晶させると、目的物である白色の4-Phosphonooxy-TEMPOを得ることができる。
【００５３】
以上説明したように、本発明の製造方法によれば、非特許文献３に記載の方法のようにカラム精製処理を必要としないので、少ない反応工程によって製造時間が短縮でき容易に合成することができ、4-Phosphonooxy-TEMPOを安価に入手することができる。
【００５４】
以上の説明では、式（２）によって表される4-Phosphonooxy-TEMPO の合成について説明したが、以上の説明において、式（１）によって表される4-Hydroxy-TEMPOに変えてその環（Ｃ5Ｎ環）を構成するＣ（炭素）原子に結合する水素原子が他の原子又は原子団によって置換された4-Hydroxy-TEMPO誘導体を使用することによって、Ｃ5Ｎ環のＣ（炭素）原子に結合する水素原子が他の原子又は原子団によって置換された4-Phosphonooxy-TEMPO誘導体を合成することができる。
【００５５】
＜エレクトロクロミック化合物＞
次に、エレクトロクロミック化合物３について説明する。
【００５６】
エレクトロクロミック化合物３は、多孔質電極４の表面及び内部の微細孔に担持されているものとし、従来技術によるエレクトロクロミック化合物を適用することができるが、好ましくは、特に、下記式（３）で示される化合物を適用することができる。
【００５７】
【化３】
2009042466.tif 000005
…（３）
【００５８】
但し、式（３）において、ａ、ｂはａ×ｂ＝２を満たす整数であり、Ｙb-はｂ価アニオンを表している。これは弗素イオン、塩素イオン、臭素イオン、沃素イオン、過塩素酸イオン、過沃素酸イオン、六弗化燐酸イオン、六弗化アンチモン酸イオン、六弗化錫酸イオン、燐酸イオン、硼弗化水素酸イオン、四弗硼素酸イオン等の無機酸イオン、チオシアン酸イオン、ベンゼンスルホン酸イオン、ナフタレンスルホン酸イオン、ナフタレンジスルホン酸イオン、ｐ−トルエンスルホン酸イオン、アルキルスルホン酸イオン、ベンゼンカルボン酸イオン、アルキルカルボン酸イオン、トリハロアルキルカルボン酸イオン、アルキル硫酸イオン、トリハロアルキル硫酸イオン、ニコチン酸イオン、テトラシアノキノジメタンイオン等の有機酸イオンから選択されるものとする。
【００５９】
Ａ1、Ａ2は、置換されていてもよい脂肪族炭化水素基又は芳香族炭化水素基であり、Ａ1、Ａ2のうち少なくとも何れか一方は、エレクトロクロミック化合物を多孔質電極へ担持させるための官能基を有している。エレクトロクロミック化合物を多孔質電極に吸着させる吸着基として作用する官能基として、ホスホン酸基、カルボン酸基、水酸基、スルホン酸基等の酸性基が好ましい。アミノ基をこのような官能基とすることもできる。また、金属ハロゲン化物を用いて、多孔質電極表面に共有結合させることも可能である。
【００６０】
Ｂは、共役構造（単結合１個を隔てて相対する２重結合）を有する化合物を表しており、この化合物として、ビニル、ベンゼン、チオフェン、フラン、ピロール、オキサジン、チオジアゾール、トリアゾール等を適用することができ、それぞれの化合物の構造は置換基を有していてもよく、誘導体化合物であってもよい。また、上記式（３）におけるＣ5Ｎ環のＣ（炭素）原子に結合する水素原子が、他の原子又は原子団によって置換されたものであってもよい。
【００６１】
上記式（３）によって表されるエレクトロクロミック化合物の具体例を下記式（４）〜（１４）に示す。下記式（４）によって表される化合物は，２，５−ビス(４−ピリジル)−１，３，４−チアジアゾール誘導体、下記式（５）によって表される化合物は２，５−ビス(４−ピリジル)−１，３，４−オキサジアゾール誘導体、下記式（６）によって表される化合物は２、５−ビス(４−ピリジル)フラン誘導体、下記式（７）、（８）、（９）、（１０）によって表される化合物は２、５−ビス(４−ピリジル)チオフェン誘導体、下記式（１１）、（１２）、（１３）、（１４）によって表される化合物は４，４’−（１，４−フェニレン)ジピリジン誘導体であると、それぞれ見なすことができる。
【００６２】
【化４】
2009042466.tif 000006
…（４）
【００６３】
【化５】
2009042466.tif 000007
…（５）
【００６４】
【化６】
2009042466.tif 000008
…（６）
【００６５】
【化７】
2009042466.tif 000009
…（７）
【００６６】
【化８】
2009042466.tif 000010
…（８）
【００６７】
【化９】
2009042466.tif 000011
…（９）
【００６８】
【化１０】
2009042466.tif 000012
…式（１０）
【００６９】
【化１１】
2009042466.tif 000013
…（１１）
【００７０】
【化１２】
2009042466.tif 000014
…（１２）
【００７１】
【化１３】
2009042466.tif 000015
…（１３）
【００７２】
【化１４】
2009042466.tif 000016
…（１４）
【００７３】
なお、上記式（４）〜（１４）によって表される化合物において、Ｃ5Ｎ環のＣ（炭素）原子に結合する水素原子が他の原子又は原子団によって置換されたものであってもよいことは言うまでもない。
【００７４】
＜エレクトロクロミック化合物の多孔質電極への担持＞
次に、上記エレクトロクロミック化合物を、多孔質電極４に担持する方法について説明する。例えば、多孔質電極４の表面に吸着させる方法を適用できる。この具体的方法としては、スピンコート等の塗布法や担持させる化合物の溶液に浸す自然吸着法等が適用でき、特に、特別な装置を必要としない自然吸着法が好適である。
【００７５】
自然吸着法としては、所定のエレクトロクロミック化合物を所定の溶媒に溶解して溶液を作製し、この溶液に、予め乾燥処理を施した多孔質電極４を形成しておいた透明基板を浸漬する方法や、所定のエレクトロクロミック化合物を溶解した溶液を多孔質電極４に塗布する方法が挙げられる。この自然吸着法において、本発明の化合物は、その構造中にホスホン酸基を有しており、多孔質電極４に確実に担持させることができる。
【００７６】
なお、エレクトロクロミック化合物を溶解する溶媒としては、例えば、水、アルコール、アセトニトリル、プロピオニトリル、ジメチルスルホキシド、Ｎ，Ｎ−ジメチルホルムアミド、Ｎ−メチルピロリドン、エステル類、炭酸エステル類、ケトン類、炭化水素等が適用でき、これらは、単独で用いてもよく、適宜混合して用いてもよい。特に、溶解度の観点から、水を用いることが好適である。
【００７７】
エレクトロクロミック化合物を多孔質電極の表面へ化学結合によって担持させる方法も好適である。多孔質電極の表面とエレクトロクロミック化合物骨格との間に、所定の官能基、例えば、アルキル基、フェニル基、エステル基、アミド基等を介在させて、エレクトロクロミック化合物を多孔質電極の表面に化学結合によって担持させることもできる。
【００７８】
また、多孔質電極の表面をシランカップリング剤等によって表面改質した後に、エレクトロクロミック化合物を化学結合させて担持させることもできる。このような化学結合による強い力によって、エレクトロクロミック化合物が多孔質電極の表面に強固に担持されるので、エレクトロクロミック装置の耐久性を向上させることができる。また、エレクトロクロミック化合物の溶解性の高い材料からなる電界質層も使用することができるようになり、使用するエレクトロクロミック化合物の範囲が広くなり、選択の自由度が大きくなる。
【００７９】
なお、図１においては、有機ＥＣ色素３を表示電極構造体１１側の多孔質電極４のみに担持させた構成を示したが、本発明は図１の構成例に限定されるものではなく、対向電極構造体１２側の多孔質電極８にも同様に有機ＥＣ色素を担持させた構成としてもよい。但し、かかる場合においては、有機ＥＣ色素の発消色反応における酸化・還元反応は、両電極において逆となる材料を選定する。
【００８０】
例えば、多孔質電極材料４に担持させた有機ＥＣ色素が還元反応によってラジカル状態となり発色する場合には、多孔質電極８には定常状態で多孔質電極４に担持させた色素と同色調であり、酸化反応によって発色する有機ＥＣ色素を選定する。
【００８１】
このように、両電極構造体１１、１２において有機ＥＣ色素を担持させた構成とすることにより、色表示濃度を十分に高くすることができるので、最終的に得られるエレクトロクロミック装置において、発色が明瞭化し、画像の鮮明さを向上させることができる。
【００８２】
＜有機ラジカル化合物の多孔質電極への担持＞
エレクトロクロミック化合物と同様に、有機ラジカル化合物は吸着基として作用する官能基を有しているので、上述したエレクトロクロミック化合物の多孔質電極への担持の方法と同様にして行うことができる。
【００８３】
＜電解質層＞
電解質層５は、溶媒に支持電解質が溶解された構成を有している。支持電解質としては、例えば、ＬｉＣｌ、ＬｉＢｒ、ＬｉＩ、ＬｉＢＦ4、ＬｉＣｌＯ4、ＬｉＰＦ6、ＬｉＣＦ3ＳＯ3等のリチウム塩や、例えば、ＫＣｌ、ＫＩ、ＫＢｒ等のカリウム塩や、例えば、ＮａＣｌ、ＮａＩ、ＮａＢｒ等のナトリウム塩や、例えば、ほうフッ化テトラエチルアンモニウム、過塩素酸テトラエチルアンモニウム、ほうフッ化テトラブチルアンモニウム、過塩素酸テトラブチルアンモニウム、テトラブチルアンモニウムハライド等のテトラアルキルアンモニウム塩が挙げられる。
【００８４】
電解質層５には、必要に応じて公知の酸化還元化合物を添加してもよい。酸化還元物質としては、例えば、フェロセン誘導体、テトラシアノキノジメタン誘導体、ベンゾキノン誘導体、フェニレンジアミン誘導体等が適用できる。
【００８５】
上記の溶媒としては、支持電解質を溶解し、上述したエレクトロクロミック化合物を溶解しないものを選択する。例えば、水、アセトニトリル、ジメチルホルムアミド、プロピレンカーボネート、ジメチルスルホキシド、炭酸プロピレン、ガンマブチロラクトン、３−メトキシプロピオニトリル等から適宜選定する。
【００８６】
また、電解質層５には、いわゆるマトリックス材を適用してもよい。マトリックス材は、目的に応じて適宜選択でき、例えば、骨格ユニットがそれぞれ、−（Ｃ−Ｃ−Ｏ）n−、−（ＣＣ（ＣＨ3）−Ｏ）n−、−（Ｃ−Ｃ−Ｎ）n−、若しくは−（Ｃ−Ｃ−Ｓ）n−によって表されるポリエチレンオキサイド、ポリプロピレンオキサイド、ポリエチレンイミン、ポリエチレンスルフィドが挙げられる。なお、これら骨格ユニットを主鎖構造として、適宜枝分かれ構造を有していてもよい。また、ポリメチルメタクリレート、ポリフッ化ビニリデン、ポリ塩化ビニリデン、ポリカーボネート等も好適である。
【００８７】
電解質層５は、高分子固体電解質層としてもよい。なお、この場合、マトリックス材のポリマーに所定の可塑剤を添加することが好ましい。可塑剤としては、マトリックスポリマーが親水性の場合には、水、エチルアルコール、イソプロピルアルコール、及びこれらの混合物が好適であり、疎水性の場合には、プロピレンカーボネート、ジメチルカーボネート、エチレンカーボネート、γ−ブチロラクトン、アセトニトリル、スルフォラン、ジメトキシエタン、エチルアルコール、イソプロピルアルコール、ジメチルホルムアミド、ジメチルスルホキシド、ジメチルアセトアミド、ｎ−メチルピロリドン、及びこれらの混合物が好適である。
【００８８】
本発明のエレクトロクロミック装置の製造方法について説明する。表示電極構造体１１を作製する。所定の材料と膜厚の支持基板１上に透明電極２を形成し、その後、多孔質電極４を形成する。その後、例えば、有機ＥＣ色素水溶液に浸漬させることにより色素の担持を行い、エタノール溶液で洗浄処理、乾燥処理を行う。
【００８９】
続いて、対向電極構造体１２を、所定の材料と膜厚の支持基板６上に透明電極７を形成し、その後、多孔質電極８を形成することにより作製する。但し、多孔質電極４、８の詳細な形成方法については上述した方法に従うものとする。有機ＥＣ色素を担持させる電極についても、双方とするか一方とするか適宜選定する。双方の多孔質電極に有機ＥＣ色素を担持させる場合には、ＥＣ色素は異なる種類のもの使用し、多孔質電極４には還元で発色するものを担持させ、多孔質電極８には酸化で発色するものを担持させる。
【００９０】
次に、電解質層用の溶液の調製を行う。続いて、表示電極構造体１１と、対向電極構造体１２とを、所定の接着剤を用いて貼り合わせるが、このとき後工程で電解液を注入できるように一部分に注入口を形成しておく。その後、電解液を注入口から注入し、樹脂接着材で封止することにより、対向した電極構造体を具備するエレクトロクロミック装置が作製される。
【００９１】
次に、本発明のエレクトロクロミック装置１０を用いた表示方法について説明する。
【００９２】
図１のエレクトロクロミック装置１０において、多孔質電極４の表面には、定常状態において可視域に吸収をもたない上記式（３）に示すエレクトロクロミック化合物が担持されている。
【００９３】
エレクトロクロミック装置１０を構成する対の電極構造体１１、１２に、所定のリード線を結線し表示装置として構成する。所定のリード線を通じて所定の電圧を印加すると、多孔質電極４とこれに担持されたエレクトロクロミック化合物材料との間に電子の授受がなされ、エレクトロクロミック化合物において電気化学的な還元反応が起き、ラジカル状態となってシアンに発色する。
【００９４】
なお、対向電極構造体１２側の多孔質電極８は、上記有機ＥＣ色素と逆の電荷をチャージし（有機ＥＣ色素が還元反応によって−の電荷をチャージしているときには、多孔質電極８は＋の電荷をチャージする）、色素による発色機能を高め、且つ、安定化させる。
【００９５】
図１に示すエレクトロクロミック装置を構成する各層の厚さを例示すれば、以下の通りである。
【００９６】
支持基板１の厚さ＝１０μｍ〜１０ｍｍ、
支持基板６の厚さ＝１０μｍ〜１０ｍｍ、
透明電極２の厚さ＝4０ｎｍ〜１０００ｎｍ、
透明電極７の厚さ＝４０ｎｍ〜１０００ｎｍ、
多孔質電極４の厚さ＝１．５μｍ〜３０μｍ、
多孔質電極８の厚さ＝１．５μｍ〜３０μｍ、
表示電極構造体１１の厚さ＝１１μｍ〜１１ｍｍ、
対向電極構造体１２の厚さ＝１１μｍ〜１１ｍｍ、
透明電極２と透明電極７との間隔＝１μｍ〜１ｍｍである。
【００９７】
なお、本発明のエレクトロクロミック装置は、図１に示した構成に限定されるものではなく、多色表示が可能な装置構成に応用することができる。即ち、図１に示すエレクトロクロミック構成と同様の構造であって、電気化学的な反応によりラジカル状態となって、マゼンダ（Ｍ）、イエロー（Ｙ）、シアン（Ｃ）に発色するエレクトロクロミック化合物を所定の多孔質電極に担持させて電極構造体を作製し、これら三層を用いて、マゼンタ（Ｍ）、イエロー（Ｙ）、シアン（Ｃ）の積層構造とすることにより、発消色表示を可逆的に行うことができるフルカラー表示のエレクトロクロミック装置が得られる。
【００９８】
エレクトロクロミック化合物（有機ＥＣ色素）としては、イエロー域（４３０〜４９０ｎｍの範囲）、マゼンタ域（５００〜５８０ｎｍの範囲）、シアン域（６００〜７００ｎｍの範囲）に吸収極大をもつ色素を使用することが望ましい。
【００９９】
フルカラー表示のエレクトロクロミック装置は、支持基板上に少なくとも透明電極が形成されている一対の電極構造体（表示電極構造体と対向電極構造体）が、透明電極同士が対向するように電解質層を挟持して配置されており、一対の電極構造体を構成する透明電極のうちの、少なくとも表示電極構造体の上に、エレクトロクロミック化合物が担持された金属酸化物多孔質電極が形成されており、一対の電極構造体間に印加する電圧の制御によって発消色を行うことができ、（ａ）上記式（２）によって表されるエレクトロクロミック化合物が担持された金属酸化物多孔質電極が形成されており、シアンの可逆的な発消色を行うことができるエレクトロクロミック素子構造体、（ｂ）イエローの可逆的な発色を行うことができるエレクトロクロミック素子構造体、（ｃ）マゼンタの可逆的な発色を行うことができるエレクトロクロミック素子構造体の３つの素子構造体を積層することによって形成され、各エレクトロクロミック素子構造体に印加する電圧を制御することによって、全体としてフルカラーの画像を表示することができる。
【０１００】
図３は、本発明の実施の形態による、カラー表示を行うことができるエレクトロクロミック装置の一例の概略構成を説明する断面図である。
【０１０１】
図３に示すエレクトロクロミック素子構造体１０Ａ、１０Ｂ、１０Ｃのそれぞれは、図１に示すエレクトロクロミック装置と同様の構成を有している。
【０１０２】
図３に示す、カラー表示を行うことができるエレクトロクロミック装置は、（ａ）第１の支持基板（支持基板１ａ、１ｂ、１ｃ）、この第１の支持基板上に形成された第１の透明電極（透明電極２ａ、２ｂ、２ｃ）、及び、この第１の透明電極上に形成された第１の金属酸化物多孔質電極（多孔質電極４ａ、４ｂ、４ｃ）を含む表示電極構造体１１ａ、１１ｂ、１１ｃと、（ｂ）第２の支持基板（支持基板６ａ、６ｂ、６ｃ）、この第２の支持基板上に形成された第２の透明電極（透明電極７ａ、７ｂ、７ｃ）、及び、この第２の透明電極上に形成された第２の金属酸化物多孔質電極（多孔質電極８ａ、８ｂ、８ｃ）を含む対向電極構造体１２ａ、１２ｂ、１２ｃと、（ｃ）表示電極構造体１１ａ、１１ｂ、１１及び対向電極構造体１２ａ、１２ｂ、１２ｃによって挟持された電解質層５ａ、５ｂ、５ｃとを具備している。
【０１０３】
電解質層５ａ、５ｂ、５ｃを介して第１の透明電極（２ａ、２ｂ、２ｃ）と第２の透明電極（７ａ、７ｂ、７ｃ）とが対向するように配置され、エレクトロクロミック化合物（有機ＥＣ色素３ａ、３ｂ、３ｃ）が第１の金属酸化物多孔質電極（４ａ、４ｂ、４ｃ）に担持され、式（３）によって表される4-Phosphonooxy-TEMPO（有機ラジカル化合物１３ａ、１３ｂ、１３ｃ）が第２の金属酸化物多孔質電極（８ａ、８ｂ、８ｃ）に担持されて、エレクトロクロミック素子構造体１０Ａ、１０Ｂ、１０Ｃが形成されている。
【０１０４】
エレクトロクロミック素子構造体１０Ａ、１０Ｂ、１０Ｃが積層されており、エレクトロクロミック素子構造体１０Ａ、１０Ｂ、１０Ｃのそれぞれの第１の透明電極（２ａ、２ｂ、２ｃ）と第２の透明電極（７ａ、７ｂ、７ｃ）の間に印加する電圧の制御によって、エレクトロクロミック化合物による可逆的な発消色を行うことができる。
【０１０５】
エレクトロクロミック素子構造体１０Ａ、１０Ｂ、１０Ｃのそれぞれの第１の金属酸化物多孔質電極（４ａ、４ｂ、４ｃ）にそれぞれ担持されるエレクトロクロミック化合物（有機ＥＣ色素３ａ、３ｂ、３ｃ）は、図３の上方を目視方向とすると、マゼンタ、イエロー、シアンとする。
【０１０６】
図１、図３に示すエレクトロクロミック装置において使用されるエレクトロクロミック化合物としては、電圧が印加されていない状態では可視光領域に吸収を示さず消色状態にあり、電圧が印加された状態では可視光領域に吸収を示し発色状態となる化合物、逆に、電圧が印加された状態では可視光領域に吸収を示さず消色状態にあり、電圧が印加されていない状態では可視光領域に吸収を示し発色状態となる化合物、或いは、印加される電圧の大きさによって発色が異なる多発色状態が可能な化合物の何れであってもよく、目的に応じて適宜選択することができ、エレクトロクロミック素子構造体１０Ａ、１０Ｂ、１０Ｃのそれぞれに印加する電圧を制御することによって、フルカラーの画像を表示することができる。
【０１０７】
また、図１、図３に示すエレクトロクロミック装置において、アクティブマトリックス駆動を行うために、第１の支持基板（支持基板１、１ａ、１ｂ、１ｃ）に第１の透明電極（透明電極２、２ａ、２ｂ、２ｃ）を分画として形成し、即ち、各画素に対応するように相互に独立させた分画の複数個をマトリックス状に形成し、各分画上に第１の金属酸化物多孔質電極（多孔質電極４、４ａ、４ｂ、４ｃ）を形成して、各分画に対応して、ゲート線及びソース線によって接続される薄膜トランジスタ（ＴＦＴ）を第１の透明電極上に形成配置する構成を有する装置とすることもできる。この装置によれば、薄膜トランジスタに印加する電圧を制御することによって、エレクトロクロミック素子構造体１０Ａ、１０Ｂ、１０Ｃのそれぞれの各画素に対応する分画における発消色を制御することができる。
【０１０８】
更に、上記構成を有する、図１に示すエレクトロクロミック装置において、透明電極２が分画され画素に対応するよう形成され、即ち、アクティブマトリックス駆動を行うために、シアン、マゼンタ、イエローに対応する第１、第２及び第３分画からなる分画の複数個からなるマトリックス状の透明電極２を支持基板１上に形成し、第１、第２及び第３分画上に多孔質電極４を形成して、第１、第２及び第３分画上に形成された多孔質電極４上にそれぞれ、シアン、マゼンタ、イエローの発色が可能なエレクトロクロミック化合物を担持させ、第１、第２及び第３分画に対応して、ゲート線及びソース線によって接続される薄膜トランジスタを透明電極２上に形成配置する構成を有する装置とすることもできる。この装置によれば、薄膜トランジスタに印加する電圧を制御することによって、それぞれの各画素に対応する第１、第２及び第３分画における発消色を制御することができる。
る。
【０１０９】
次に、本発明のエレクトロクロミック装置についての具体的な実施例と、これとの比較例を挙げて説明する。
【０１１０】
実施例
合成例１：（有機ラジカル化合物4-Phosphonooxy-TEMPO（式（２）、図２中の式（２−４））の合成）
三口フラスコに、塩化ホスホリル（３．３ｇ、０．０２１５ｍｏｌ）、ジエチルエーテル１００ｍＬを仕込んだ。ジエチルエーテル５０ｍＬに溶かした4-Hydroxy-TEMPO（式（１）、図２中の式（２−１）、３．４ｇ、０．０２ｍｏｌ）、トリエチルアミン（２ｇ、０．０２ｍｏｌ）を窒素雰囲気下、氷温で滴下した。反応液を室温で２４時間反応させた。析出物をろ過によって除去し、ろ液に、１０ｍＬの水を加え、強く撹拌しながら２時間反応させた。更に、水を加えて、分液し、水層をジエチルエーテルで洗い、よく乾燥させた。エタノールで再結晶を行い、得られた結晶を、アセトン、エタノールでよく洗い乾燥させた。白色粉末4-Phosphonooxy-TEMPO、２．５ｇ（収率＝５０％）を得た。ＩＲスペクトル、ＬＣ／ＭＳ、Ｈ−ＮＭＲによって、目的物であることが確認された。
MS+=252.1、H-NMR（D2O）δ:4.44(1H),δ:2.24(2H),δ:1.76(2H),δ:1.33(12H)。
【０１１１】
合成例２：（有機ラジカル化合物4-Phosphonooxy-TEMPO（式（２）、図２中の式（２−４））の合成）
合成例１の溶媒を、ジエチルエーテルからＴＦＨに代え、あとは合成例１と同様にして合成を行った。白色粉末4-Phosphonooxy-TEMPO、２．０ｇ（収率＝４０％）を得た。ＩＲスペクトル、ＬＣ／ＭＳ、Ｈ−ＮＭＲによって、目的物であることが確認された。
MS+=252.1、H-NMR（D2O）δ:4.44(1H),δ:2.24(2H),δ:1.76(2H),δ:1.33(12H)。
【０１１２】
〔エレクトロクロミック装置の作製例：評価例〕
（表示電極構造体の作製）
厚さ１．１ｍｍのガラス製の支持基板１上に、平面的に１５Ω／□のＦＴＯ膜（透明電極２）を形成した。次に、ｐＨ＝約１．０の塩酸水溶液に１次粒径２０ｎｍの酸化チタンナノ粒子を１５重量％分散させたスラリーに、ポリエチレングリコールを５重量％の割合で溶解させて塗料を作製した。この塗料を、上記ＦＴＯ膜上にスキージ法によって塗布した。次に、ホットプレート上で８０℃、１５分間の乾燥処理を行い、更に、電気炉で５００℃、１時間焼結を行い、膜厚５μｍの酸化チタン多孔質電極４が形成されたＦＴＯ基板が得られた。
【０１１３】
（エレクトロクロミック化合物の多孔質電極への担持）
上記酸化チタン膜よりなる多孔質電極４が形成されたＦＴＯ基板を、上記式（１１）によって表されるエレクトロクロミック化合物５ｍＭ水溶液に２４時間浸漬させ、酸化チタン多孔質電極４にエレクトロクロミック化合物を担持させた。その後、エタノール溶液で洗浄処理、乾燥処理を行った。
【０１１４】
（対向電極構造体の作製）
厚さ１．１ｍｍのガラス製の支持基板６上に、平面的に１５Ω／□のＦＴＯ膜（透明電極７）を形成した。次に、酸性水溶液に１次粒径３０ｎｍのＩＴＯナノ粒子を２０重量％分散させたスラリーに、ポリエチレングリコールを５重量％の割合で溶解させて塗料を作製した。この塗料を、上記ＦＴＯ膜上にスキージ法によって塗布した。次に、ホットプレート上で８０℃、１５分間の乾燥処理を行い、更に、電気炉で５００℃、１時間焼結を行い、膜厚４μｍのＩＴＯ多孔質電極８が形成されたＦＴＯ基板が得られた。
【０１１５】
（有機ラジカル化合物の多孔質電極への担持）
上記ＩＴＯよりなる多孔質電極８が形成されたＦＴＯ基板を4-Phosphonooxy-TEMPO、１０ｍＭ水溶液に２４時間浸漬させ、ＩＴＯ多孔質電極８に担持させた。その後、エタノール溶液で洗浄処理、乾燥処理を行った。
【０１１６】
（電解質層用の溶液の調製）
電解質層５の形成用溶液は、ガンマブチロラクロンに、過塩素酸リチウムを０．１ｍｏｌ／Ｌ溶解させ、脱水、脱気したものを適用した。
【０１１７】
（電極構造体の貼り合わせ）
上述のようにして作製した表示電極構造体（エレクトロクロミック化合物担持酸化チタン多孔質電極付き基板）と、対向電極構造体（有機ラジカル化合物担持ＩＴＯ多孔質電極付き基板）とを、厚さ５０μｍの熱可塑性フィルム接着剤を用いて、９０℃で熱融着によって貼り合わせた。この際、後述の工程により電解液を注入できるように、一部分に注入口を形成した。表示及び対向電極構造体の透明電極の間の距離は５０μｍであった。
【０１１８】
（電解質溶液の注入）
電解液を、注入口から真空注入した。その後、注入口をエポキシ系の熱硬化樹脂で封止することにより、電解質層を挟持した状態で対向した電極構造体を具備するエレクトロクロミック装置が完成した。
【０１１９】
（エレクトロクロミック装置の評価）
このエレクトロクロミック装置の、表示及び対向電極構造体の透明電極の間に、−１．４Ｖの電圧を印加すると、直ちにシアンに発色した。
【０１２０】
図４は、本発明の実施例におけるエレクトロクロミック装置の発色時の可視吸収スペクトルを示す図である。図４おいて、縦軸は吸光度（任意単位）、横軸は波長（ｎｍ）を示す。
【０１２１】
この実施例におけるエレクトロクロミック装置では、発消色による色表示変更の応答速度は約１５０ｍｓであり、実用上充分に良好な速度であった。更に、表示及び対向電極構造体の透明電極の間に０．５Ｖを印加すると再び直ちに透明となった。発消色による色表示変更の応答速度は約９０ｍｓであった。更に、この実施例におけるエレクトロクロミック装置の表示及び対向電極構造体の透明電極の間に、−１．４Ｖと０．５Ｖを交互に１Ｈｚで１００万回繰返し印加したが、１００万回電圧印加を繰り返した後においても、可視吸収スペクトルの形状は初期の状態と殆ど変化が見られず、実用上充分に優れた耐久性を有していることが確認された。
【０１２２】
比較例
（エレクトロクロミック装置の作製：比較例）
上述のエレクトロクロミック装置(評価例)の作製例において、4-Phosphonooxy-TEMPOを用いない以外は、すべて同じ手順で、エレクトロクロミック装置を作製した。
【０１２３】
（エレクトロクロミック装置の評価）
このエレクトロクロミック装置の、表示及び対向電極構造体の透明電極の間の間に、−１．４Ｖの電圧を印加したが、有機ラジカル化合物を使用していないため、実施例と同じ駆動電圧では、発色は見られなかった。また、表示及び対向電極構造体の透明電極の間に−３．５Ｖの電圧を加えると、シアンの発色が見られた。電極間に１．５Ｖの電圧を印加すると再び透明となった。更に、表示及び対向電極構造体の透明電極の間に、−３．５Ｖと１．５Ｖを交互に１Ｈｚで繰返し印加したが、１００回程度の繰り返しで、発色が見られなくなった。比較例では、駆動電圧が上昇し、実用上の耐久性が得られないことが確認された。
【０１２４】
上記した実施例と比較例によるエレクトロクロミック装置に関する、必要な駆動電圧の大きさ、発消色の繰り返しの耐久性の比較から、対向電極構造体の多孔質電極に有機ラジカル化合物として4-Phosphonooxy-TEMPOを担持させることによって、より小さな駆動電圧によって、発消色の繰り返しの耐久性を格段に向上させることができることが、明らかである。
【０１２５】
以上の結果から、本発明の方法によれば、蓄電能力のないほぼ透明な多孔質電極にラジカル化合物を担持（吸着）させるので、表示品質を落とすという欠点が生じることなく、極めて応答反応に優れ、鮮鋭な色調で、可逆的なエレクトロクロミック化合物による発消色表示を安定して行うことができるエレクトロクロミック装置と、それに有用である有機ラジカル化合物の合成法を得ることができた。
【０１２６】
本発明による有機ラジカル化合物を用いたエレクトロクロミック装置は、各種の用途に使用される表示素子や表示板、防眩ミラー、調光素子、光スイッチ、光メモリ等に使用することができる。
【０１２７】
以上、本発明を実施の形態について説明したが、本発明は、上述の実施の形態に限定されるものではなく、本発明の技術的思想に基づく各種の変形が可能である。
【０１２８】
例えば、有機エレクトロクロミック化合物は上記（４）〜（１４）に示すものに限定されことなく、必要に応じて任意に変更可能であり、図１、図３に示すクロミック装置に使用することができる。
【産業上の利用可能性】
【０１２９】
以上説明したように、本発明によれば、エレクトロクロミック装置の性能の向上に有用な有機ラジカル化合物を提供することができる。
【図面の簡単な説明】
【０１３０】
【図１】本発明の実施の形態による、エレクトロクロミック装置の一例の概略構成を説明する断面図である。
【図２】同上、4-Phosphonooxy-TEMPOの製造工程を説明する図である。
【図３】同上、カラー表示を行うことができるエレクトロクロミック装置の一例の概略構成を説明する断面図である。
【図４】同上、実施例におけるエレクトロクロミック装置の発色時の可視吸収スペクトルを示す図である。
【符号の説明】
【０１３１】
１、１、１ａ、１ｂ、１ｃ、６、６ａ、６ｂ、６ｃ…支持基板、
２、２ａ、２ｂ、２ｃ、７、７ａ、７ｂ、７ｃ…透明電極、
３、３ａ、３ｂ、３ｃ…有機ＥＣ色素、５、５ａ、５ｂ、５ｃ…電解質層、
４、４ａ、４ｂ、４ｃ、８、８ａ、８ｂ、８ｃ…多孔質電極、
１０Ａ、１０Ｂ、１０Ｃ…エレクトロクロミック素子構造体、
１０…エレクトロクロミック装置、１２、１２ａ、１２ｂ、１２ｃ…対向電極構造体、
１１、１１、１１ａ、１１ｂ、１１ｃ…表示電極構造体、
１３、１３ａ、１３ｂ、１３ｃ…有機ラジカル化合物
【図１】
2009042466.tif 000019
【図２】
2009042466.tif 000020
【図３】
2009042466.tif 000021
【図４】
2009042466.tif 000022